(57)【要約】【課題】  成形時の流動性に優れたクロロプレンゴム組成物を提供すること。【解決手段】  重合停止時に架橋促進剤を添加することによって得られうるクロロプレン重合体を少なくとも含む、クロロプレンゴム組成物とすること。【選択図】なし【特許請求の範囲】
【請求項１】
重合停止時に架橋促進剤を添加することによって得られうるクロロプレン重合体を少なくとも含む、クロロプレンゴム組成物。
【請求項２】
前記架橋促進剤は、重合停止剤に混合して添加することを特徴とする請求項１記載のクロロプレンゴム組成物。
【請求項３】
前記架橋促進剤は、チウラム系化合物であることを特徴とする請求項１又は２記載のクロロプレンゴム組成物。
【請求項４】
請求項１から３のいずれか１項に記載のクロロプレンゴム組成物からなるクロロプレンゴム成形体。
【請求項５】
射出成形によって成形されたことを特徴とする請求項４記載のクロロプレンゴム成形体。
【請求項６】
前記成形体はワイパーブレードであることを特徴とする請求項４又は５記載のクロロプレンゴム成形体。
【発明の詳細な説明】
【技術分野】
【０００１】
本発明は、クロロプレンゴム組成物に関する。より詳しくは、成形時の流動性に優れたクロロプレンゴム組成物に関する。
【背景技術】
【０００２】
クロロプレン重合体は、耐熱性、耐候性、耐オゾン性、耐薬品性、難燃性（自己消火性）等に優れた物質であり、天然ゴムや他の合成樹脂等と比較しても多くの優れた特性を有する。このように全体的にバランスの取れた物性であるクロロプレン重合体は、種々の用途に使用されており、一般的工業用ゴム製品、自動車用部品、接着剤等幅広い分野で使用されている。
【０００３】
特に、クロロプレン重合体の耐摩擦性や耐摩耗性を生かし、例えばワイパーブレード等のように屋外で使用されるものにしばしば用いられる。例えば、特許文献１及び２には、クロロプレンゴム組成物を用いたワイパーブレードが開示されている。
【特許文献１】特開平８−３１９３７５号公報。
【特許文献２】特開平１０−３５４１９号公報。
【発明の開示】
【発明が解決しようとする課題】
【０００４】
しかしながら、クロロプレンゴム組成物は一般的に流動性が低く、成形性に劣るという問題がある。そこで、本発明は、成形時の流動性に優れたクロロプレンゴム組成物を提供することを主目的とする。
【課題を解決するための手段】
【０００５】
本件発明者らは、鋭意検討の結果意外にも、重合停止時に架橋促進剤を添加することによって得られうるクロロプレン重合体を用いることにより、成形時の流動性に優れたクロロプレンゴム組成物となることを見出し、本発明に至った。
すなわち、本発明は、重合停止時に架橋促進剤を添加することによって得られうるクロロプレン重合体を少なくとも含む、クロロプレンゴム組成物を提供する。重合停止時に架橋促進剤を添加することにより、成形時の流動性に優れたクロロプレンゴム組成物を得ることができる。
なお、本発明において、「クロロプレン重合体」とは、重合に用いる２−クロロ−１，３−ブタジエン（以下、「クロロプレン」と称する。）の単独重合体、又はクロロプレンと該クロロプレンと共重合可能な他の単量体からなる共重合体をいう。前記共重合体には、２種類以上の単量体からなるものも含まれる。
前記架橋促進剤の添加方法は特に限定されないが、重合停止剤に混合して添加するのが好適である。架橋促進剤を重合停止剤に混合して添加することにより、重合停止と同時に架橋促進剤を全体に行き渡らせることができるため望ましく、また、生産性の面からも工程を少なくすることが出来るため望ましい。
また、前記架橋促進剤の種類は特に限定されないが、チウラム系化合物であるのが好適である。前記架橋促進剤をチウラム系化合物とすることにより、得られるクロロプレンゴム組成物の成形時の流動性がより向上するため望ましい。
次に、本発明は、本発明に係るクロロプレンゴム組成物からなるクロロプレンゴム成形体を提供する。本発明に係るクロロプレンゴム組成物は成形時の流動性に優れるため、容易に成形体を得ることができる。
本発明に係るクロロプレンゴム成形体の成形方法は特に限定されないが、成形時の流動性に優れるため、射出成形によって好適に成形することができる。
また、本発明に係るクロロプレンゴム成形体は、ワイパーブレードとして好適に用いられる。
【発明の効果】
【０００６】
本発明によれば、成形時の流動性に優れたクロロプレンゴム組成物を提供することができる。
【発明を実施するための最良の形態】
【０００７】
以下、本発明を実施するための好適な形態について説明する。なお、以下に説明する実施形態は、本発明の代表的な実施形態の一例を示したものであり、これにより本発明の範囲が狭く解釈されることはない。
【０００８】
本発明に係るクロロプレンゴム組成物は、重合停止時に架橋促進剤を添加することによって得られうるクロロプレン重合体を少なくとも含むものである。以下、本発明に係るクロロプレンゴム組成物に用いられるクロロプレン重合体の具体的構成について説明する。
【０００９】
本発明に係るクロロプレンゴム組成物に用いられるクロロプレン重合体は、クロロプレンの単独重合体、又はクロロプレンと該クロロプレンと共重合可能な他の単量体からなる共重合体である。
【００１０】
本発明において用いられる他の単量体は、クロロプレン単量体と共重合可能な単量体であれば特に限定されず、例えば、２，３−ジクロロ−１，３−ブタジエン、１−クロロ−１，３−ブタジエン、硫黄、スチレン、アクリロニトリル、メタクリロニトリル、イソプレン、ブタジエン、アクリル酸、メタクリル酸又はこれらのエステル類等であり、クロロプレン重合体が本来持つ特性を損なわない範囲で用いることができる。特に、２，３−ジクロロ−１，３−ブタジエン、１−クロロ１−１，３−ブタジエン、イソプレンが好適に用いられる。
【００１１】
本発明に係るクロロプレン重合体の重合方法として、例えば、乳化重合、懸濁重合、バルク重合等の公知の重合方法を用いることができるが、乳化重合を用いるのが好適である。乳化重合を用いることにより、重合熱が速やかに除去され、かつ後処理も容易となるため望ましい。
【００１２】
本発明に係るクロロプレン重合体を乳化重合によって得る際には、クロロプレン単量体、又はクロロプレン及び該クロロプレンと共重合可能な他の単量体を、乳化剤、分散剤、重合開始剤、連鎖移動剤等の存在下で重合させる。
【００１３】
この際に用いられる乳化剤の種類は特に限定されず、一般にクロロプレンの乳化重合に使用される乳化剤を用いることができる。具体例として、例えば、炭素数が６〜２２の飽和又は不飽和の脂肪酸アルカリ金属塩、ロジン酸又は不均化ロジン酸のアルカリ金属塩、β−ナフタレンスルホン酸ホルマリン縮合物アルカリ金属塩等が挙げられる。さらに、ウッドロジン酸、ガムロジン酸、トール油ロジン酸、これらのロジン酸を不均化した不均化ロジン酸や、これらのロジン酸のアルカリ金属塩等を用いることができる。 乳化剤の使用量は特に限定されないが、単量体１００重量部に対し、０．５〜１０質量部が好ましく、さらに好ましくは２〜６質量部である。乳化剤を前記範囲の量添加することにより、単量体を充分に乳化させることができるため望ましい。
【００１４】
また、重合反応に用いられる重合開始剤の種類は特に限定されず、過硫酸カリウム、過硫酸アンモニウム、過硫酸ナトリウム、過酸化ナトリウム、過酸化水素等の無機過酸化物や、ｔ−ブチルハイドロパーオキサイド類、ジアルキルパーオキサイド類等の有機過酸化物等を用いることができる。
【００１５】
本発明では、連載移動剤を用いることができる。用いられる連鎖移動剤の種類は特に限定されず、例えば、ｎ−ドデシルメルカプタン等の脂肪族メルカプタン化合物や、ｔｅｒｔ−ドデシルプロピルキサントゲンジスルフィド、ジイソプロピルキサントゲンジスルフィド、ジエチルキサントゲンジスルフィド等のキサントゲンジスルフィド化合物等を用いることができる。
連鎖移動剤の使用量は、特に限定されないが、クロロプレン系重合体の分子量（あるいは重合体を単離して得られるクロロプレンゴムのムーニー粘度）が適正となるように選定される。アルキル基の構造や目標とする分子量によって異なるが、一般にはクロロプレン系単量体１００重量部に対して０．０５〜５．０重量部、好ましくは０．３〜１．０重量部の範囲で用いられる。
【００１６】
本発明に係るクロロプレン重合体の重合温度は特に限定されないが、重合温度の下限を、好適には０℃以上、より好適には２０℃以上とするのが望ましく、重合温度の上限を、好適には５９℃以下、より好適には５０℃以下とするのが望ましい。重合温度の下限以上とすることにより、乳化液が凝固してしまうことがないため望ましい。また、重合温度の上限以下とすることにより、モノマーが沸点に至らず、耐圧設備を要せずに重合を行うことができるため望ましい。
【００１７】
本発明では、重合反応が所望の重合率に達した際にクロロプレンの重合反応を停止させるが、この停止方法は特に限定されず、例えば、重合停止剤を添加したり、反応温度を変化させること等により停止させることができる。
【００１８】
本発明で用いられる重合停止剤の種類は特に限定されず、例えば、フェノチアジン、チオジフェニルアミン等のアミン系化合物や、４−ｔｅｒｔ−ブチルカテコール、２，２’−メチレン（ビス−４−メチル−６−ｔｅｒｔ−ブチルフェノール）等のフェノール系化合物等を用いることができる。
【００１９】
重合停止剤の添加方法は、通常の方法で添加することができ、例えば有機溶媒又は単量体等に溶解して添加したり、直接添加したりすることができる。
【００２０】
本発明において、クロロプレン重合体の重合率は特に限定されないが、重合率の下限を、好適には３０％、より好適には５０％とするのが望ましく、重合率の上限を、好適には９５％、より好適には８０％とするのが望ましい。クロロプレン重合体の重合率の下限を前記値とすることにより、クロロプレン重合体の有する機械的特性、特に耐摩擦性及び耐磨耗性が充分に得られる。また、上限を前記値とすることにより、成形時の流動性の低下が生じないため望ましい。
【００２１】
そして、本発明に係るクロロプレン重合体は、重合停止時に架橋促進剤を添加することを特徴の一とする。なお、本発明において「重合停止時」とは、重合を停止させるための操作と同時のみならず、重合を停止させるための操作を行う直前及び直後をも含むものとし、例えば、重合停止剤の添加直前に架橋促進剤を添加する場合や、重合停止剤の添加直後に架橋促進剤を添加する場合等も含むものとする。
【００２２】
添加する架橋促進剤は特に限定されず、例えばチウラム系化合物、チオウレア系化合物、アルデヒドアミン系化合物、スルフェンアミド系化合物、チアゾール系化合物、グアニジン系化合物等を用いることができるが、好適にはチウラム系化合物が望ましい。
【００２３】
チウラム系化合物の具体例として、例えば、テトラメチルチウラムモノスルフィド、テトラメチルチウラムジスルフィド、テトラエチルチウラムジスルフィド、テトライソプロピルチウラムジスルフィド、テトラ−ｎ−ブチルチウラムジスルフィド、テトラオクチルチウラムジスルフィド、テトラキス（２−エチルへキシル）チウラムジスルフィド、ジペンタメチレンチウラムテトラスルフィド等が挙げられるが、テトラエチルチウラムジスルフィドが好適に用いられる。
【００２４】
添加する架橋促進剤の量は特に限定されないが、好適には単量体１００重量部に対して０．１重量部以上５重量部以下とするのが望ましく、より好適には０．３重量部以上２重量部以下とするのが望ましい。
【００２５】
架橋促進剤の添加方法は特に限定されず、例えば有機溶媒や単量体等に溶解して添加したり、直接添加したりすることができるが、重合停止剤に混合して添加するのが好適である。架橋促進剤を重合停止剤に混合して添加することにより、重合停止と同時に架橋促進剤を全体に行き渡らせることができるため望ましく、また、生産性の面からも別々に加えるよりも工程を少なくすることが出来るため望ましい。さらに、架橋促進剤を重合停止剤に混合して添加することにより、得られるクロロプレンゴム組成物の成型時の流動性を向上させる事ができる。
【００２６】
前記重合反応後の後処理としては、例えば、スチームストリッピング法や濃縮法等により高温化にさらすことで、未反応の単量体等を除去することができる。そして、前記未反応の単量体等が除去されたクロロプレン系重合体については、酸性度を中性に調整する。この際に用いられる中和剤としては、例えば、酢酸、メタクリル酸等の酸性物質の水溶液や、苛性ソーダ、水酸化カリウム、炭酸ソーダ等の塩基性物質の水溶液等を用いることができる。さらに凍結凝固、水洗、熱風乾燥等の処理により、クロロプレン重合体を単離することができる。
【００２７】
本発明に係るクロロプレンゴム組成物は、上記クロロプレン重合体のほかに、他のゴム成分、架橋剤、架橋促進剤、補強剤、充填剤、加工助剤、老化防止剤、軟化剤、滑剤等の各種添加剤を適宜含有することができる。
【００２８】
本発明に係るクロロプレンゴム組成物は、上記クロロプレン重合体を少なくとも含むものであるが、必要に応じて天然ゴム、ブチルゴム、ブタジエンゴム、ニトリルゴム、エチレンプロピレンゴム等のゴム成分を適宜含有することができる。
【００２９】
本発明に係るクロロプレンゴム組成物に用いられる架橋剤としては、一般的に使用されるものを用いることができる。具体例として、例えば、ベリリウム、マグネシウム、亜鉛、カルシウム、バリウム、ゲルマニウム、チタニウム、錫、ジルコニウム、アンチモン、バナジウム、ビスマス、モリブデン、タングステン、テルル、セレン、鉄、ニッケル、コバルト、オスミウム等の元素単体及び上記元素の酸化物及び水酸化物等を用いることができる。
【００３０】
本発明に係るクロロプレンゴム組成物に用いられる好適な架橋剤として、酸化カルシウム、酸化亜鉛、二酸化アンチモン、三酸化アンチモン、酸化マグネシウムが望ましい。これらの架橋剤は一種類又は二種類以上を併用して用いることができる。架橋剤の添加量は特に限定されないが、クロロプレン重合体１００重量部に対して２〜２０重量部とするのが好適である。
【００３１】
本発明に係るクロロプレンゴム組成物には、より効率的に架橋反応を進行させるために、クロロプレン重合体の重合停止時に添加するものとは別途に、架橋促進剤を添加することができる。用いられる架橋促進剤は特に限定されず、例えばチウラム系化合物、チオウレア系化合物、アルデヒドアミン系化合物、スルフェンアミド系化合物、チアゾール系化合物、グアニジン系化合物等を単独で、或いは併用して用いることができる。また、クロロプレン重合体の重合停止時に添加する架橋促進剤と同一のものを用いてもよく、異なるものを用いても良い。特に、エチレンチオウレア、ジエチルチオウレア、トリメチルチオウレア、トリエチルチオウレア、Ｎ，Ｎ’−ジフェニルチオウレア等のチオウレア系化合物が好適に用いられる。架橋促進剤の添加量は特に限定されないが、０．５〜５重量部とするのが好適である。
【００３２】
本発明に係るクロロプレンゴム組成物に用いられる補強剤は、一般的に使用されるものを用いることができる。補強剤を含有することにより、その機械的強度を増大させることができる。用いられる補強剤は特に限定されず、例えばカーボンブラック、シリカ等を単独で、或いは併用して用いることができる。補強剤の添加量は特に限定されないが、クロロプレン重合体１００重量部に対して２０〜８０重量部とするのが好適である。
【００３３】
本発明に係るクロロプレンゴム組成物に用いられる充填剤は、一般的に使用されるものを用いることができる。用いられる充填剤は特に限定されず、例えば、カーボンブラック、炭酸カルシウム、クレー、タルク等を単独で、或いは併用して用いることができる。充填剤の添加量は特に限定されないが、クロロプレン重合体１００重量部に対して３０〜１００重量部とするのが好適である。
【００３４】
本発明に係るクロロプレンゴム組成物に用いられる加工助剤は、一般的に使用されるものを用いることができる。加工助剤を含有することにより、加工性を向上させることができる。用いられる加工助剤は特に限定されず、例えばステアリン酸等の脂肪酸等を単独で、或いは併用して用いることができる。加工助剤の添加量は特に限定されないが、クロロプレン重合体１００重量部に対して０．５〜５重量部とするのが好適である。加工助剤の添加量を前記範囲とすることにより、得られるクロロプレンゴムの機械的特性等を損なうことなく、加工性等を向上させることができるため望ましい。
【００３５】
本発明に係るクロロプレンゴム組成物に用いられる老化防止剤は、一般的に使用されるものを用いることができる。用いられる老化防止剤は特に限定されず、例えばジフェニルアミン等のアミン系化合物、２−メルカプトベンズイミダゾール等のイミダゾール化合物、ジエチルジチオカルバミン酸ニッケル等のカルバミン酸金属塩、２，２’−メチレン−ビス−（４−メチル−６−ｔ−ブチルフェノール）等のフェノール系化合物、一般的にゴム配合用として用いられるワックス類等を単独で、或いは併用して用いることができる。老化防止剤の添加量は特に限定されないが、クロロプレン重合体１００重量部に対して０．５〜１０重量部とするのが好適である。老化防止剤の添加量を前記範囲とすることにより、得られるクロロプレンゴム組成物の機械的特性等を損なうことなく老化を防止することができるため望ましい。
【００３６】
本発明に係るクロロプレンゴム組成物に用いられる軟化剤は、一般的に使用されるものを用いることができる。用いられる軟化剤は特に限定されず、例えば、潤滑油、プロセスオイル、パラフィン、流動パラフィン、ワセリン、石油アスファルト等の石油系軟化剤、ナタネ油、アマニ油、ヒマシ油、ヤシ油等の植物性軟化剤等を単独で、或いは併用して用いることができる。軟化剤の添加量は特に限定されないが、クロロプレン重合体１００重量部に対して０〜１００重量部とするのが好適である。軟化剤の添加量を前記範囲とすることにより、クロロプレンゴムの持つ機械特性を維持できるため望ましい。
【００３７】
本発明に係るクロロプレンゴム組成物に用いられる滑剤は、一般的に使用されるものを用いることができる。用いられる滑剤は特に限定されず、例えば、流動パラフィン等のパラフィンワックス、ステアリン酸などの脂肪酸、脂肪酸アミド、脂肪酸エステル等を単独で、或いは併用して用いることができる。軟化剤の添加量は特に限定されないが、クロロプレン重合体１００重量部に対して０〜１００重量部とするのが好適である。滑剤の添加量を前記範囲とすることにより、加工機械内壁へのポリマーの粘着を防ぐことができ、成形加工を容易にすることができるため望ましい。
【００３８】
また、本発明に係るクロロプレンゴム組成物は、成形時の流動性に優れるものであり、１００℃、荷重９．８×１０２Ｎ／ｃｍ２（１００ｋｇｆ／ｃｍ２）、ダイ穴径１ｍｍ、ダイ長さ１ｍｍの条件下におけるフローレートが１００ｃｍ２／ｓ以上であるのが特に好適である。前記条件下におけるフローレートが１００ｃｍ２／ｓ以上であると、射出成形による成形加工をより容易に行うことができるため望ましい。なお、フローレートとは、ポリマーの流動性を示す尺度であり、一定圧力、一定温度の下に、規定の寸法を持つノズル（オリフィス）から流出する量を示した指数である。
【００３９】
本発明に係るクロロプレンゴム組成物は、一般的なゴムと同様にニーダー、バンバリーミキサー、混合ロール等の混練機によって混練され、目的に応じた形状に成形され、成形体とすることができる。この際の成形方法は特に限定されないが、本発明に係るクロロプレンゴム組成物、特に成形時の流動性に優れるため、射出成形が好適に用いられる。
【００４０】
本発明に係るクロロプレンゴム成形体の架橋方法としては、一般的な方法を用いることができ、例えばプレス架橋、インジェクション架橋、直接釜架橋、間接釜架橋、直接蒸気連続架橋、常圧連続架橋、連続架橋プレス、電子線架橋等を用いることができる。
【００４１】
本発明に係るクロロプレンゴム成形体は、例えばワイパーブレードとして好適に用いられる。
【実施例】
【００４２】
以下、実施例をあげて本発明を詳細に説明するが、本発明は、以下の実施例に限定されるものではない。
【００４３】
＜クロロプレン重合体の製造＞
＜製造例１＞
内容量５Ｌのフラスコに、単量体１００重量部（クロロプレン９７．５重量部及び２，３−ジクロロブタジエン２．５重量部）、純水１１５重量部、ロジン酸カリウム３重量部、βナフタレンスルホン酸ホルマリン縮合物ナトリウム塩０．４重量部を添加した。重合開始剤として過硫酸カリウム０．１重量部を添加し、重合温度５０℃にて窒素気流下で重合を行った。重合率５６．１％となった時点で重合停止剤であるｔ−ブチルカテコール０．０２重量部、フェノチアジン０．０２重量部及びチウラム系架橋促進剤（テトラエチルチウラムジスルフィド  大内新興化学工業株式会社  ノクセラーＴＥＴ）０．５重量部の混合物を加えて重合を停止させた。
次いで、常法のスチームトラップ法で未反応単量体等を除去し、得られたラテックスを凍結凝固乾燥法によって乾燥させた。得られたクロロプレン重合体を製造例１とした。
【００４４】
＜ムーニー粘度の測定＞
製造例１に係るクロロプレン重合体について、ＪＩＳ−Ｋ  ６３００に準拠し、１００℃におけるムーニー粘度を測定した。
製造例１に係るクロロプレン重合体のムーニー粘度は３３．４であった。
【００４５】
＜製造例２＞
チウラム系架橋促進剤を１．０重量部、重合率を５６．２％とした点以外は製造例１と同様の手順でクロロプレン重合体を製造した。
製造例１と同様の方法でムーニー粘度を測定したところ、製造例２に係るクロロプレン重合体のムーニー粘度は３４．８であった。
【００４６】
＜製造例３＞
ロジン酸カリウムを３．５重量部、単量体をクロロプレン９４重量部及び２，３―ジクロロブタジエン６重量部とし、チウラム系架橋促進剤をテトラオクチルチウラムジスルフィド０．５重量部とし、重合率を５９．１％とした点以外は製造例１と同様の手順でクロロプレン重合体を製造した。
製造例１と同様の方法でムーニー粘度を測定したところ、製造例３に係るクロロプレン重合体のムーニー粘度は４０．５であった。
【００４７】
＜製造例４＞
チウラム系架橋促進剤をジペンタメチレンチウラムテトラスルフィド０．５重量部とし、重合温度を４０℃、重合率を６２．８％とした点以外は製造例１と同様の手順でクロロプレン重合体を製造した。
製造例１と同様の方法でムーニー粘度を測定したところ、製造例４に係るクロロプレン重合体のムーニー粘度は４４．５であった。
【００４８】
＜製造例５＞
単量体をクロロプレン９４重量部及び２，３―ジクロロブタジエン６重量部とし、チウラム系架橋促進剤をテトラメチルチウラムモノスルフィド０．５重量部とし、重合率を６１．１％とした点以外は製造例１と同様の手順でクロロプレン重合体を製造した。
製造例１と同様の方法でムーニー粘度を測定したところ、製造例５に係るクロロプレン重合体のムーニー粘度は３７．３であった。
【００４９】
＜製造例６＞
チウラム系架橋促進剤をチオウレア系架橋促進剤（トリメチルチオ尿素；大内新興化学工業株式会社製  ノクセラーＴＭＵ）０．５重量部とし、重合率を６３．５％とした点以外は製造例１と同様の手順でクロロプレン重合体を製造した。
製造例１と同様の方法でムーニー粘度を測定したところ、製造例６に係るクロロプレン重合体のムーニー粘度は３９．１であった。
【００５０】
＜製造例７＞
チウラム系架橋促進剤をアルデヒドアミン系架橋促進剤（ｎ−ブチルアルデヒドとアニリンの反応物；大内新興化学工業株式会社製  ノクセラー８）０．５重量部とし、重合率を６２．９％とした点以外は製造例１と同様の手順でクロロプレン重合体を製造した。
製造例１と同様の方法でムーニー粘度を測定したところ、製造例７に係るクロロプレン重合体のムーニー粘度は４１．１であった。
【００５１】
＜製造例８＞
チウラム系架橋促進剤をＮ−オキシジエチレンベンゾチアゾール−２−スルフェンアミド０．５重量部とし、重合率を５９．５％とした点以外は製造例１と同様の手順でクロロプレン重合体を製造した。
製造例１と同様の方法でムーニー粘度を測定したところ、製造例８に係るクロロプレン重合体のムーニー粘度は３８．３であった。
【００５２】
＜製造例９＞
チウラム系架橋促進剤を２−モルホリノジチオベンゾチアゾール０．５重量部とし、重合率を６１．１％とした点以外は製造例１と同様の手順でクロロプレン重合体を製造した。
製造例１と同様の方法でムーニー粘度を測定したところ、製造例９に係るクロロプレン重合体のムーニー粘度は４４．１であった。
【００５３】
＜製造例１０＞
ロジン酸カリウム３．５重量部、単量体をクロロプレン９４重量部及び６重量部とし、重合停止剤添加時に架橋促進剤を添加せず、重合率を６２．６％とした点以外は製造例１と同様の手順でクロロプレン重合体を製造した。
製造例１と同様の方法でムーニー粘度を測定したところ、製造例１０に係るクロロプレン重合体のムーニー粘度は４３．８であった。
【００５４】
＜製造例１１＞
ロジン酸カリウムを３．５重量部とし、重合停止剤添加時に架橋促進剤を添加せず、重合温度４０℃、重合率を６０．８％とした点以外は製造例１と同様の手順でクロロプレン重合体を製造した。
製造例１と同様の方法でムーニー粘度を測定したところ、製造例１１に係るクロロプレン重合体のムーニー粘度は４２．９であった。
【００５５】
＜製造例１２＞
重合停止剤添加時に架橋促進剤を添加せず、重合率を６２．９％とした点以外は製造例１と同様の手順でクロロプレン重合体を製造した。
製造例１と同様の方法でムーニー粘度を測定したところ、製造例１２に係るクロロプレン重合体のムーニー粘度は４４．９であった。
【００５６】
各製造例の重合条件及び得られたクロロプレン重合体のムーニー粘度を表１に示す。
【００５７】
【表１】
2009197127.tif 000002
【００５８】
＜クロロプレンゴム組成物の調製＞
＜実施例１＞
製造例１に係るクロロプレン重合体１００重量部に対し、ステアリン酸１．０重量部、オクチル化ジフェニルアミン２．０重量部、酸化マグネシウム４．０重量部、カーボンブラック（ＦＥＦ）２５．０重量部、可塑剤（新日本理化学株式会社製  サンソサイザーＤＵＰ）５．０重量部、チオウレア系加硫促進剤（エチレンチオウレア；川口化学工業株式会社製  アクセル２２Ｓ）１．０重量部、チウラム系加硫促進剤（テトラエチルチウラムジスルフィド；大内新興化学工業株式会社製  ノクセラーＴＥＴ）１．０重量部及び酸化亜鉛５．０重量部を、８インチロールを用いて混合し、１６０℃で３０分間プレス架橋してクロロプレンゴム組成物を得た。
【００５９】
＜実施例２〜実施例９＞
製造例２〜製造例９に係るクロロプレン重合体を用いた以外は、実施例１と同様の方法でクロロプレンゴム組成物を得た。得られた各クロロプレンゴム組成物を実施例２〜実施例９とした。
【００６０】
＜比較例１〜３＞
製造例１０〜製造例１１に係るクロロプレン重合体を用いたい該は、実施例１と同様の方法でクロロプレンゴム組成物を得た。得られた各クロロプレンゴム組成物を比較例１〜比較例３とした。
【００６１】
＜ムーニー粘度の測定＞
各実施例及び各比較例に係るクロロプレンゴム組成物について、ＪＩＳ−Ｋ  ６３００に準拠し、１００℃におけるムーニー粘度を測定した。
【００６２】
＜スコーチタイムの測定＞
各実施例及び各比較例に係るクロロプレンゴム組成物について、ＪＩＳ−Ｋ  ６３００に準拠し、１２５℃におけるスコーチタイムを測定した。
【００６３】
＜フローレートの測定＞
島津製作所製フローテスターＣＦＴ−５００Ｃを用い、試料温度１００℃、荷重１００ｋｇｆ／ｃｍ２、ダイ穴径１ｍｍ、ダイ長さ１ｍｍの条件下におけるフローレートを測定した。
【００６４】
各実施例及び各比較例の配合組成及び得られたクロロプレンゴム組成物のムーニー粘度、スコーチタイム及びフローレートの測定結果を表２に示す。
【００６５】
【表２】
2009197127.tif 000003
【００６６】
実施例に係るクロロプレンゴム組成物は、いずれも高いフローレートを示し、成形時の流動性に優れたものであることを確認した。